(57)【要約】 【課題】水性美爪料組成物による層を形成するために、その直下の層を形成するための美爪料組成物の層に対して、該水性美爪料組成物による層への吸収性及びレベリング性を向上させるようにすることで平滑にし、さらに該水性美爪料組成物による層の輪郭を明確にさせること。【解決手段】親水性（メタ）アクリルアミド、顔料又は充填剤として親水性シリカ、カチオン性化合物、光重合開始剤を含有する美爪料組成物。【選択図】図２
2017071597.tif 000002
【特許請求の範囲】
【請求項１】
親水性（メタ）アクリルアミド、顔料又は充填剤として親水性シリカ、カチオン性化合物、光重合開始剤を含有する美爪料組成物。
【請求項２】
親水性（メタ）アクリルアミドはヒドロキシエチルアクリルアミドである請求項１に記載の美爪料組成物。
【発明の詳細な説明】
【技術分野】
【０００１】
本発明は美爪料組成物に関する。        
【背景技術】
【０００２】
手や足の自爪に装飾を施したり、人工爪を接着してこれに装飾を施すというネイルアートの人気が高まっている。また、装飾や、外力による爪の割れ・剥がれを防止するための補強の目的で、いわゆるマニキュア、ペディキュア、スカルプチュアと呼ばれる樹脂含有の材料を爪に塗布することもなされている。
【０００３】
これらの装飾等の目的で、爪や人工爪に有機溶剤含有の美爪料組成物を塗布することは知られており、さらに、特許文献１〜５に記載されているように、各種の組成からなる水性美爪料組成物も知られている。
しかしながら、これらの水性美爪料組成物は、自爪や人工爪表面に直に塗布するためのものであったり、またベースコート等の下層を形成し、その上に塗布するためのものであったりする。その下層との密着性等を考慮すべきところ、これまで、十分に検討されてきたとはいえない。
さらに、知られている水性美爪料組成物を爪の全面に塗布するのではなく、その水性美爪料組成物を爪の一部表面にのみ塗布することによって、意図する模様や図柄を形成させることは行っていない。
水性美爪料組成物により特に模様や図柄を形成する際には、その模様や図柄のエッジ部分がぼけたり、滲むことがなく、さらに水性美爪料組成物からなる層の吸収性を向上させることによって密着性を向上させ、かつ平滑性を向上させることまでは検討すらされておらず、不十分な状態であった。
【先行技術文献】
【特許文献】
【０００４】
【特許文献１】特開平０６−２９８６２４号公報
【特許文献２】特開２０００−１１９１４１号公報
【特許文献３】特開２０１４−０７４０２３号公報
【特許文献４】特開２０１４−２２４０８２号公報
【特許文献５】特開２０１５−０５１９２６号公報
【発明の概要】
【発明が解決しようとする課題】
【０００５】
本発明は、水性美爪料組成物による層を形成するために、その直下の層を形成するための美爪料組成物の層に対して、該水性美爪料組成物による層への吸収性及びレベリング性を向上させるようにすることで平滑にし、さらに該水性美爪料組成物による層の輪郭を明確にさせることを課題とする。
【課題を解決するための手段】
【０００６】
本発明者は、上記課題を解決すべく鋭意検討を行った結果、特定の組成物からなる美爪料組成物とすることで、上記課題が解決できることを見出し、本発明を完成するに至った。
具体的には以下の通りである。
１．親水性（メタ）アクリルアミド、顔料又は充填剤として親水性シリカ、カチオン性化合物、光重合開始剤を含有する美爪料組成物。
２．親水性（メタ）アクリルアミドはヒドロキシエチルアクリルアミドである１に記載の美爪料組成物。
【発明の効果】
【０００７】
本発明によれば、爪表面に塗布し、硬化させる際の硬化性に優れることに加えて、その上の層として水性美爪料組成物による上層を重ねて設ける際における該上層との密着性に優れるという効果を得て、カチオン化合物の流出を抑制することができ、加えて、該水性美爪料組成物による層のレベリング性を向上させることができる。
【図面の簡単な説明】
【０００８】
【図１】指先の断面の模式図
【図２】図１のＡの部分を拡大した本発明の美爪料組成物を使用した美爪例
【発明を実施するための形態】
【０００９】
本発明の美爪料組成物は、いわゆる一般のマニキュアやペディキュア、ジェルネイルのように自爪及び付け爪（人工爪）の表面に、順に、必要に応じて設けるベースコート層を設け、さらに下塗り層、水性美爪料組成物から形成された中間層であるカラーコート層及び又は模様層、さらに必要に応じて設けるトップコート層等を設ける際に、該下塗り層を得るために被覆するための組成物である。なおこれらの各層はそれぞれ１層から形成されても良く複数層から形成されていても良い。
本発明の美爪料組成物は特に光硬化型ジェルネイルとして使用することもできる。
また、使用者の自爪又は付け爪に直接本発明の美爪料組成物を塗布したときに、該自爪又は付け爪表面と本発明の美爪料組成物からなる層との密着性が不十分である場合には、ベースコート層を設けることが必要となる。また、例えば樹脂からなる付け爪のときに、該付け爪表面と本発明の美爪料組成物からなる層との密着性が良好であれば、必ずしも該付け爪表面にベースコート層を設けておく必要はない。
本発明の美爪料組成物は、さらに上層に設ける水性美爪料を構成する成分が密着できる成分を有する。その結果として水性美爪料からなる層は、密着性が良好な状態で自爪または付け爪の上層として形成される。  
【００１０】
該ベースコート層及び該下塗り層は一般的には透明又は僅かに黄色、場合により微量の紫や青の色素を配合して、経時劣化による色調の変化を防止することがある。
中間層であるカラーコート層はソリッドカラーやラメ調、金属光沢調、暗色や明色等多彩に着色される層であり、爪の全面に形成されていてもよく、一部に形成されて、模様層としても良い。さらにその上に必要に応じてトップコート層を形成する。
トップコートは、ベースコートと同様に、透明又は僅かに黄色、場合により微量の紫や青の色素を配合して、経時劣化による色調の変化を防止することがある。最上層であるため、ジェルネイルの艶を発揮させる作用を有する。
いずれの層に関しても硬化後少なくとも２週間、欠けることなく、剥がれず、また下層や使用者の爪に対して浮きが発生しないことが望ましい。
【００１１】
以下に本発明の美爪料組成物の具体的組成について説明する。
［親水性（メタ）アクリルアミド］
本発明において使用される親水性（メタ）アクリルアミドの例としては、ジエチルアクリルアミド、ジメチルアクリルアミド、イソプロピルアクリルアミド、ジメチルアミノプロピルアクリルアミド、ヒドロキシエチルアクリルアミド、ジアセトンアクリルアミド、Ｎ−ｎ−ブトキシメチルアクリルアミド、Ｎ−イソブトキシメチルアクリルアミド、Ｎ−メトキシメチルアクリルアミド、Ｎ−ｔ−ブチルアクリルアミド、Ｎ，Ｎ’−メチレンビスアクリルアミド、Ｎ−メトキシメチルメタクリルアミド、Ｎ−ｔ−ブチルアクリルアミドスルホン酸等が挙げられ、中でもヒドロキシエチルアクリルアミドを使用することが好ましい。
親水性（メタ）アクリルアミドの含有量としては、美爪料組成物中に１０〜９０重量％であることが好ましく、さらに好ましくは４０〜７０重量％である。
９０重量％を超えると、その上の層に設けた水性美爪料からなる層との密着性に劣り、水性美爪料の定着性が劣る可能性があり、１０重量％未満であると、本発明の美爪料組成物からなる層の硬化性が悪化したり、その上の層に設けた水性美爪料からなる層との密着性に劣り、水性美爪料の定着性が劣ったりする可能性がある。
【００１２】
［親水性シリカ］
本発明において使用される親水性シリカとしては公知のものから選択して採用することができる。使用できる親水性シリカの例としては、シリカ粒子表面に水酸基やアミノ基等の親水性基が結合されたシリカであり、ＡＥＲＯＳＩＬ９０〜３００までの親水性フュームドシリカ（日本アエロジル社）、親水性レオロシール（トクヤマ社）、ＣＡＢ−Ｏ−ＳＩＬやＣＡＢ−Ｏ−ＳＰＥＲＳＥ（キャボット社）、ＮＩＰＧＥＬやＮｉＰｓｉｌ（東ソー・シリカ社）等のシリカから任意のものを採用することができる。
本発明の親水性シリカの含有量としては、美爪料組成物中に０．１〜５０重量％であることが好ましく、さらに好ましくは３〜４０重量％である。
５０重量％を超えると、本発明の美爪料組成物からなる塗布層を形成したときに、層のレベリング性が悪化して、平滑面が形成されない可能性があり、０．１重量％未満である場合には、本発明の美爪料組成物からなる層の上に形成した水性美爪料組成物の親水性成分を、親水性シリカが吸収する量が低下して、結局十分に密着性を得ることができない可能性がある。
本発明においては、顔料又は充填剤として親水性シリカが含有されるが、実質的に親水性シリカによる本発明の効果を阻害しない範囲において、アルミナやカオリン等の顔料や充填剤を含有することも可能である。このため、本発明においては、例えば、親水性シリカの含有量を、美爪料組成物が含有する顔料や充填剤全体の３０重量％以上、好ましくは５０重量％以上、より好ましくは７０重量％以上、さらに好ましくは８０重量％以上、最も好ましくは９０重量％以上、特に１００重量％とすることもできる。
【００１３】
［カチオン性化合物］
本発明におけるカチオン性化合物としては、３−（メタクリルアミド）プロピルトリメチルアンモニウムクロライド、２−（メタクリロイルオキシ）エチルトリメチルアンモニウムクロライド、２−（メタクリロイルオキシ）エチルトリメチルアンモニウムメチルスルフェート、３−（メタクリルアミド）プロピルトリメチルアンモニウムメチルスルフェートが好ましく、さらに好ましくは、３−（メタクリルアミド）プロピルトリメチルアンモニウムクロライドである。
本発明の美爪料組成物にこのカチオン性化合物を含有させることによって、美爪料組成物の層の上層に水性の上層を形成したときに、その上層が含有する成分を本発明の美爪料組成物からなる層に定着させることができる。
カチオン性化合物は本発明の美爪料組成物に０．１〜７０重量％含有されることが好ましく、さらに好ましくは、１．０〜５０重量％である。７０重量％を超えて含有すると本発明の美爪料組成物の硬化性が悪化する可能性があり、０．１重量％未満であると、水性の上層の定着性が悪化する可能性がある。
【００１４】
［光重合開始剤］
本発明の美爪料組成物に配合される光重合開始剤は、ＬＥＤを光源とした紫外線や３６５〜４１０ｎｍ付近の波長の光（可視光の一部）によっても十分に硬化することができ、硬化時の発熱量を抑制することができるものが好ましい。そのような光重合開始剤としては、ベンゾインエーテル類、ベンジルケタール類、アシッドエステル類、α−アミノアルキルフェノン、アシルフォスフィンオキサイド類、ベンゾフェノン類、チオキサントン類及びチタノセン類が好ましい。
具体的には、１−ヒドロキシシクロヘキシルフェニルケトン、２，４，６−トリメチルヘキシルジフェニルフォスフィンオキシド、２，４，６−トリメチルベンゾイルジフェニルフォスフィンオキシド、フェニル酢酸, α−オキソ−オキシジ−２，１−エタンジイルエステル、オキシ−フェニル−アセチックアシッド２−［２−オキソ−２−フェニル−アセトキシ−エトキシ]−エチルエステル、又はオキシ−フェニル−アセチックアシッド２−［２−ヒドロキシ−エトキシ]−エチルエステル、あるいはこれらの化合物の混合物、２，４−ジエチルチオキサントン、２−イソプロピルチオキサントン、２−ベンジル−２−ジメチルアミノ−１−（４−モルフォリノフェニル）−ブタン−１−オン、ビス（２，４，６−ジメトキシベンゾイル）−２，４，４−トリメチルペンチルフォスフィンオキシド、ビス（２，４，６−トリメチルベンゾイル）−フェニルフォスフィンオキシド、２−メチル−１−（４−メチルチオフェニル）−２−モルフォリノプロパン−１−オン、オリゴ（２−ヒドロキシ−２−メチル−１−（４−（１−メチルビニル）フェニル）プロパノン）、４−ベンゾイル−４’−メチル−ジフェニルスルフィド、１，２−オクタンジオン、１−（４−（フェニルチオ）−２，２−（Ｏ−ベンゾイルオキシム））−１−ヒドロキシシクロヘキシルフェニルケトン、ベンゾインエチルエーテル、ベンジルジメチルケタール、２−ヒドロキシ−２−メチル−１−フェニルプロパン−１−オン、および１−ヒドロキシ−シクロヘキシル−フェニル−ケトン、１−（４−イソプロピルフェニル）−２−ヒドロキシ−２−メチルプロパン−１−オン、２−ヒドロキシ−１−｛４−［４−（２−ヒドロキシ−２−メチルプロピオニル）−ベンジル］−フェニル｝−２−メチルプロパン−１−オン、１−［４−（２−ヒドロキシエトキシ）フェニル］−２−ヒドロキシ−２−メチル−１−プロパン−１−オン、２−ヒドロキシ−１−｛４−［４−（２−ヒドロキシ−２−メチルプロピオニル）−ベンジル］フェニル｝−２−メチルプロパン、ベンゾフェノン、４−フェニルベンゾフェノン、イソフタルフェノンなどが好適に用いられるが、それらのなかでも１−ヒドロキシシクロヘキシルフェニルケトン、２，４，６−トリメチルヘキシルジフェニルフォスフィンオキシドが特に好ましい。
このような光重合開始剤を採用することにより、４０５ｎｍまでの波長の光を吸収することができ、また複数の光重合開始剤を併用することによって、より広い範囲の波長の領域の光を吸収して重合を開始することができる。これらの開始剤は、染料、顔料や重合性化合物の光吸収によってもラジカル生成反応が阻害されず、またラジカル発生効率が高く、美爪料組成物の硬化性を高めることができる点で好ましい。
本発明における光重合開始剤の含有量としては、美爪料組成物中０．１〜１０重量％が好ましく、０．１〜７．０重量％がより好ましい。含有量が１０重量％を超えると光重合硬化時における硬化熱が高くなりすぎて、ひいては美爪料組成物からなる層が黄変する可能性があり、０．１重量％未満であると、十分に硬化しない場合がある。
【００１５】
［その他の重合性成分］
本発明の美爪料組成物には、上記親水性（メタ）アクリルアミドの他に、光重合開始剤により重合され、かつ親水性シリカによる作用を阻害しない範囲内において、単官能又は多官能の単量体やオリゴマーを含有することができる。
そのような単量体やオリゴマーとしては、美爪料組成物に配合できる公知の化合物でよく、例えば、単官能のラジカル重合性不飽和基含有化合物としては、アクリロイルモルフォリンメチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ネオペンチル（メタ）アクリレート、シクロヘキシル（メタ）アクリレート、テトラヒドロフルフリル（メタ）アクリレート、イソボルニル（メタ）アクリレート、フェニル（メタ）アクリレート、ベンジル（メタ）アクリレート、Ｎ−アクリロイルオキシエチルヘキサヒドロフタルイミド等のアルコールと（メタ）アクリル酸とのエステル化物である（メタ）アクリレートが挙げられる。
また、例えば、２−ヒドロキシエチル（メタ）アクリレート、２−ヒドロキシプロピル（メタ）アクリレート、ヒドロキシブチル（メタ）アクリレート等の水酸基含有（メタ）アクリレート、グリシジル（メタ）アクリレート、アリルグリシジルエーテル等のグリシジル基含有ラジカル重合性不飽和化合物；スチレン、α−メチルスチレン、ビニルトルエン、α−クロルスチレン等のビニル芳香族化合物；Ｎ，Ｎ−ジメチルアミノエチル（メタ）アクリレート、Ｎ，Ｎ−ジエチルアミノエチル（メタ）アクリレート、Ｎ−ｔ−ブチルアミノエチル（メタ）アクリレート等の含窒素アルキル（メタ）アクリレートを使用することもできる。さらに、モノペンタエリスリトールアクリレート、ジペンタエリスリトールアクリレート、トリペンタエリスリトールアクリレート、テトラペンタエリスリトールアクリレートを使用することもできる。
このような一価アルコールと（メタ）アクリル酸とのエステル化物等の中でも２−ヒドロキシエチルメタクリレートや２−ヒドロキシプロピルメタクリレートが好ましい。
さらに、親水性ではない単官能アクリルアミド化合物も使用でき、その単官能アクリルアミド化合物としては、アクリルアミド、メタクリルアミド等の疎水性重合性アミド化合物等が挙げられる。
【００１６】
［（メタ）アクリレート含有オリゴマー］
本発明の美爪料組成物には、多官能のラジカル重合性不飽和基含有化合物及び単官能のラジカル重合性不飽和基含有化合物のなかでも、（メタ）アクリレート含有オリゴマーを配合させることができる。そのような（メタ）アクリレート含有オリゴマーとしてはウレタン（メタ）アクリレートオリゴマーやエポキシ（メタ）アクリレートオリゴマーが挙げられ、特に好ましくはウレタン（メタ）アクリレートオリゴマーが挙げられる。
ウレタン（メタ）アクリレートオリゴマーは、イソシアネート基末端ウレタンプレポリマーに、水酸基を有する（メタ）アクリル化合物を加えて、前記ウレタンプレポリマー中のイソシアネート基総数の１０％以上のイソシアネート基に、水酸基を有する（メタ）アクリル化合物により付加反応させて得ることができる。
【００１７】
［多官能のラジカル重合性不飽和基含有化合物］
（メタ）アクリレート含有オリゴマーを除く、多官能のラジカル重合性不飽和基含有化合物は、ラジカル重合しうる不飽和基を１分子中に２以上有する化合物であって、本発明の組成物が含有し得る光重合性化合物の１種である。ラジカル重合しうる不飽和基としては、炭素−炭素間二重結合をもつ官能基であり（重合性二重結合ともいう）、例えば、ビニル基、（メタ）アクリロイル基、（メタ）アクリルアミド基、ビニルエーテル基、アリル基等を挙げることができる。
そしてこれらの化合物を使用した場合には、美爪料組成物の臭いを少なくし、透明であって、低刺激性であり、適度な重合性を備えつつ硬化膜を収縮させず、かつ使用者の爪に対する密着性を備えることができる。
【００１８】
このような、ウレタン（メタ）アクリレートオリゴマー以外の多官能のラジカル重合性不飽和基含有化合物の具体例としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、プロピレングリコールジ（メタ）アクリレート、ポリプロピレンジ（メタ）アクリレート、エトキシ化ポリプロピレングリコールジ（メタ）アクリレート、エトキシ化プロピレングリコールジ（メタ）アクリレート、１，３−ブタンジオールジ（メタ）アクリレート、１，４−ブタンジオールジ（メタ）アクリレート、１，９−ノナンジオールジ（メタ）アクリレート、グリセリンジ（メタ）アクリレート、トリメチロールプロパンジ（メタ）アクリレート、ネオペンチルグリコールジ（メタ）アクリレート、１，６−ヘキサンジオールジ（メタ）アクリレート、ペンタエリスリトールジ（メタ）アクリレート、ビスフェノールＡエチレンオキサイド変性ジ（メタ）アクリレート等のジ（メタ）アクリレート化合物；グリセリントリ（メタ）アクリレート、トリメチロールプロパントリ（メタ）アクリレート、トリメチロールプロパンプロピレンオキサイド変性トリ（メタ）アクリレート、トリメチロールプロパンエチレンオキサイド変性トリ（メタ）アクリレート、ペンタエリスリトールトリ（メタ）アクリレート、ε−カプロラクトン変性トリス（アクリロキシエチル）イソシアヌレート等のトリ（メタ）アクリレート化合物；ペンタエリスリトールテトラ（メタ）アクリレート等のテトラ（メタ）アクリレート化合物；その他、ジペンタエリスリトールペンタ（メタ）アクリレート、ジペンタエリスリトールヘキサ（メタ）アクリレート等の多価アルコールと（メタ）アクリル酸とのエステル化物、エトキシ化ビスフェノールＡジ（メタ）アクリレート、プロポキシ化ビスフェノールＡジ（メタ）アクリレート、プロポキシ化エトキシ化ビスフェノールＡジ（メタ）アクリレートが挙げられる。さらに、ウレタン（メタ）アクリレート等の（メタ）アクリロイル基を有するポリウレタン化合物や、（メタ）アクリロイル基を有するエポキシ樹脂、（メタ）アクリロイル基を有するポリエステル樹脂、ジエポキシ化合物の（メタ）アクリル酸アルキルエステルのジエーテル化合物等が挙げられる。
【００１９】
本発明の美爪料組成物に溶剤を配合する場合には、揮発性溶剤が好ましく、中でもアセトン、酢酸エチル、エタノール、イソプロパノールが好ましく、特に酢酸エチルが好ましい。
このような  溶剤を使用することによって、美爪料組成物を爪表面に塗布する際の塗布性が向上し、自爪表面の油をより除去することができ、爪表面との濡れ性も向上するので均一な塗布を行うことができる。
【００２０】
着色剤としては公知の顔料、光輝材、染料を使用することができ、特に爪被覆用として使用されている無機顔料、光輝材有機顔料や染料を使用することができる。また、これらの着色剤を添加しない場合や透明となる程度の量、もしくは染料を添加することにより透明性がある着色美爪料組成物とすることもできる。また、硬化前の美爪料組成物には、顔料等のみではなく樹脂粒子や、公知の美爪料組成物に配合できる装飾用材料等を配合しておくことも可能である。
使用できる顔料及び染料の種類、及びそれらの含有量としては、紫外線の照射による硬化を阻害しない程度のものとすることが必要である。
【００２１】
本発明の美爪料組成物には、粘度や透明性、硬化性などに悪影響を与えない範囲で、その他の添加剤を配合することができる。そのような添加剤としては、例えば、ポリオール類、シリコーン系やフッ素系の消泡剤、γ−グリシドキシプロピルトリメトキシシラン等のシランカップリング剤、充填剤、表面張力調整剤、難燃剤、酸化防止剤、イオン吸着体、低応力化剤、抗菌剤、重合促進剤、重合禁止剤、可撓性付与剤、ワックス類、ハロゲントラップ剤、レベリング剤、濡れ改良剤等の各種の添加剤を配合することができる。
【００２２】
＜美爪料組成物による被覆方法＞
図１及び図２に示すように、本発明の美爪料組成物は、使用者自身の自爪又は人工爪の爪表面に公知の美爪料組成物と同様の方法により、必要によりベースコート層を介して、下塗り層用として爪表面に塗布することができる。また、中間層としても使用することができる。得られた層の表面はレベリング性が良好であり、平滑である。そのため、本発明の美爪料組成物は筆等の塗布具によって十分に塗布することができる程度の粘度を有すればよい。もちろん、爪表面に本発明の美爪料組成物を塗布後、必要に応じて小さな飾りや粉体等を被膜表面に付着させることも可能であるし、本発明の美爪料組成物に十分な量の顔料や染料を含有させて、着色された下塗り層とすることもできる。
そして本発明の美爪料組成物からなる層を硬化する際には、紫外線を照射して硬化することができる。
この紫外線による美爪料組成物の硬化にあたり、公知の紫外線硬化用の装置を用いて行うことができる。含有される化合物や顔料等の成分によって、硬化に必要な照射エネルギーは異なるものの、その光照射による照射エネルギー（積算光量）は、５ｍＪ／ｃｍ２以上１０００ｍＪ／ｃｍ２以下であるのが好ましく、１０ｍＪ／ｃｍ２以上８００ｍＪ／ｃｍ２以下であるのがより好ましい。照射エネルギーがこの範囲内であれば、十分な密着性および耐擦性を有するネイルアートが得られる。
光源としては、例えば、水銀ランプ、メタルハライドランプ、紫外線発光ダイオード（ＵＶ−ＬＥＤ）、紫外線レーザーダイオード（ＵＶ−ＬＤ）等の公知の紫外線の光源を用いることができる。
その中でも、小型、高寿命、高効率、低コストの観点から、紫外線発光ダイオード（ＵＶ−ＬＥＤ）および紫外線レーザーダイオード（ＵＶ−ＬＤ）が好ましい。
被覆される爪は、人の手の爪と足の爪のいずれでもよく、犬や猫などの動物の爪でも良い。
【００２３】
本発明の美爪料組成物を爪表面に塗布して得られた本発明の美爪料組成物による塗布層を、溶媒を含有する場合には必要に応じて溶媒を除去した後に、その上に別の水性美爪料組成物を塗布してなる塗膜を上層とすることが好ましい。
そのときに使用する水性美爪料組成物としては、紫外線などのエネルギー線硬化性ではないものでもよく、光重合開始剤及びラジカル重合型の光硬化性モノマー及び／又はオリゴマーを含有してもよい、紫外線等のエネルギー線硬化型の美爪料組成物でもよい。例えば、水、（メタ）アクリレートコポリマー、フェノキシエタノール、アルギニン、シメチコン、ステアリン酸ソルビタン、ステアリン酸グリセリル、オレイン酸ポリグリセリル−１０、セルロースガムを含有する水性美爪料組成物が挙げられ、別の例としては、水、（メタ）アクリル酸アルキルコポリマー、ベンジルアルコール、ヤシ油脂肪酸ＰＥＧ−７、ホタテ貝殻、カプリル酸グリセリル、シメチコン、プロピレングリコール、アンモニア水を含有する水性美爪料組成物が挙げられる。
このような、別の水性美爪料組成物を用いて、本発明の美爪料組成物からなる層の上に別の層を形成し、溶剤を含有する場合にはその溶剤を揮発させた後に、所要の強度でエネルギー線を照射して、該水性美爪料組成物からなる層を硬化させることができる。
【００２４】
その水性美爪料組成物は、本発明の美爪料組成物からなる下塗り層の上に、模様や図柄を描くためのものであり、水性であって、十分に被膜を形成できるものであれば特に限定されず、公知の水性美爪料組成物、水性インキ等の任意の組成物を採用できる。また水性インキとしてはインクジェット用インキでも良く、刷毛等の手工具を用いて塗布するための水性インキでも良い。いずれの手段を用いても、本発明の美爪料組成物からなる下塗り層の上に水性美爪料組成物からなる層を形成することによって、水性美爪料組成物の成分が本発明の美爪料組成物からなる下塗り層中の親水性（メタ）アクリルアミドや親水性シリカに固定されることによって、これらの２つの層がより確実に密着されると共に、水性美爪料組成物からなる図柄や模様の輪郭がより明瞭となるので、美観が向上する。
このような手段によって、公知の爪被覆用インクジェット印刷装置、他の印刷装置、もしくは手工具によって、より簡単に、より輪郭が明確で綺麗な模様や図柄を爪の上に形成できる。
もちろんこの水性インキを用いて模様や図柄を描くのではなく本発明の美爪料組成物からなる層上にべた塗りすることも可能であるが、べた塗りの場合には輪郭を有しないので、本発明による水性美爪料組成物の輪郭がはっきりするという効果を確認できない。
【００２５】
もちろん、水性美爪料組成物からなる模様や図柄を形成した後に、さらに透明又は半透明なトップコート層を設けることによって、この模様や図柄を保護することができる。このようなトップコート層を形成させることによって、日常生活での水の使用、衝撃等による水性美爪料組成物による層を損傷することをより抑制できる。
トップコート層を形成するための美爪料組成物としては、通常のトップコート層用美爪料組成物でよく、また本発明の美爪料組成物でもよい。また紫外線硬化性の組成物であってもよい。
【実施例】
【００２６】
表１に記載の全配合成分を容器内に投入し、ディゾルバーにより撹拌した。
【００２７】
（硬化性）
人工爪のチップに実施例及び比較例の組成物を塗布し、３２Ｗ  ＬＥＤライトからの光を１０秒照射した。照射後の硬化の程度を確認した。
５：未硬化成分がない。
１：未硬化成分がある。
【００２８】
（印刷精度）
人工爪のチップに実施例及び比較例の組成物を塗布し、３２Ｗ  ＬＥＤライトからの光を１０秒照射した。得られた塗膜面上にインクジェットプリンタにより水性インキで印刷を行った。印刷した模様のエッジのぼやけの程度を目視にて確認した。
５：エッジがくっきりしている。
３：エッジが僅かにぼやける。
１：エッジが滲む。
【００２９】
（インキ吸収性）
人工爪のチップに実施例及び比較例の組成物を塗布し、３２Ｗ  ＬＥＤライトからの光を１０秒照射した。得られた塗膜面上にインクジェットプリンタにより水性インキで印刷を行った。
得られたものを水中に浸漬して、水中への水性インキの溶出の程度を目視にて確認した。
５：水中に溶出しない。
３：水中に僅かに溶出する。
１：水中に溶出する。
【００３０】
（レベリング性）
人工爪のチップに実施例及び比較例の組成物を塗布し、３２Ｗ  ＬＥＤライトからの光を１０秒照射した。得られた塗膜面上にインクジェットプリンタにより水性インキで印刷を行った。
得られた印刷面に凹凸が発生しているかどうかを目視にて確認した。
５：凹凸を確認できない。
３：僅かに凹凸を確認した。
１：凹凸がある。
【００３１】
【表１】
2017071597.tif 000003
【００３２】
ＨＥＡＡ    ：ヒドロキシエチルアクリルアミド
ＴＰＯ      ：２，４，６−トリメチルベンゾイルジフェニルフォスフィンオキシド
７５４      ：オキシフェニル酢酸、２−［２−オキソ−２−フェニルアセトキシエトキ              シ］エチルエステルとオキシフェニル酢酸、２−（２−ヒドロキシエトキ              シ）エチルエステルの混合物
ＭＡＰＴＡＣ：３−（メタクリルアミド）プロピルトリメチルアンモニウムクロライド
ＴＤＧＧＰＥ：テトラメチルデシンジオールジ（ポリオキシエチレン）エーテル
ＰＧＳ      ：アクリル基を有する変性ポリジメチルシロキサン
【００３３】
本発明の美爪料組成物を使用した実施例４によれば、硬化性、インキ吸収性及びレベリング性に優れた美爪料組成物被膜、及び印刷精度に優れた水性美爪料組成物による塗膜を形成することができた。また実施例１〜３によれば、レベリング性が僅かに他の実施例に対して劣るものの、硬化性、印刷精度及びインキ吸収性に優れた塗膜を得ることができた。
なお、実施例２及び３の美爪料組成物は、アルミナも含有するが、そのアルミナの含有量は親水性シリカよりも明らかに少ないので、アルミナによる影響よりも親水性シリカによる効果が顕著に発現される。
【００３４】
親水性シリカを含有するがカチオン性化合物を含有しない比較例９によると硬化性は良好であるものの、印刷精度、インキ吸収性及びレベリング性が総合的にみて不十分であった。
この比較例９を基礎として、さらに配合を検討した例が比較例１〜８の美爪料組成物である。
親水性シリカを含有せず、カオリンを含有した比較例１及び６によれば、硬化性は優れるものの、印刷精度、インキ吸収性及びレベリング性が総合的にみて不十分であった。特にインキ吸収性が悪化した。
親水性シリカを含有しないもののアルミナを含有させた比較例７及び８によれば、硬化性及び印刷精度は良好であったが、インキ吸収性及びレベリング性に劣っていた。また、親水性シリカを含有するが、同時にカオリンも含有する比較例２〜５によれば、硬化性は良好であったが、インキ吸収性及びレベリング性に劣っていた。加えて比較例４〜５によると印刷精度も悪化した。
このような比較例の結果からは、顔料又は充填剤として親水性シリカを含有させることが重要であることが理解できる。
【符号の説明】
【００３５】
Ｆ：指先
１：指
Ｂ：べースコート層
Ｕ：本発明の美爪料組成物による下塗り層
Ｉ：水性美爪料組成物による塗膜
Ｔ：トップコート層
【図１】
2017071597.tif 000004
【図２】
2017071597.tif 000005